Patent BR-PI0903706-A2 (BR)
Title: composição de polietileno, processo para produzir uma composição de polietileno, artigo moldado por injeção e processo para confeccionar um artigo
Inventor: DEBRA WILSON
IPC: B29C45/00
Filed: 2009-01-23
Abstract: COMPOSIÇÃO DE POLIETILENO, PROCESSO PARA PRODUZIR UMA COMPOSIÇÃO DE POLIETILENO, ARTIGO MOLDADO POR INJEÇÃO E PROCESSO PARA CONFECCIONAR UM ARTIGO.
 A presente invenção é uma composição de polietileno, método para produzir a mesma, artigos confeccionados com a mesma, e método para confeccionar tais artigos. De acordo com a presente invenção, a composição de polietileno compreende (1) menos que ou igual a 100 por  cento em peso de unidades derivadas de etileno; e (2) menos que 15 por cento em peso de unidades derivadas de um ou mais 15 comonômeros de (Alfa) olefina. De acordo com a \ presente invenção a composição de polietileno tem uma densidade na faixa de 0,907 a 0,975 g/cm3, uma distribuição de peso molecular (Mw/Mn na faixa de 1,70 a 3,62, um índice de fusão (I2) na faixa de 2 a 1000 g/lO minutos, uma distribuição de peso molecular (M2,/Mw) na faixa de menos que 2,5, e uma insaturação vinílica de menos que 0,06 vinila por mil átomos de carbono presentes  na cadeia principal da composição. De acordo com a presente invenção, o processo para produzir a composição de polietileno compreende as etapas de: (1) (co)polimerizar etileno e pelo menos um ou mais  comonômeros de (Alfa) olefina na presença de um catalisador metalocênico baseado em háfnio via um processo de (co)polimerização em fase gasosa num reator de um só estágio; e (2) produzir dessa forma a composição de polietileno inventiva tendo uma densidade na faixa de 0,907 a 0,975 g/cm3, uma distribuição de peso molecular & 30 (M,JMJ na faixa de 1,70 a 3,62, um índice de fusão (I2) na faixa de 2 a 1000 g/lO minutos, uma distribuição de c peso molecular {MJMJ na faixa de menos que 2,5, e uma insaturação vinílica de menos que 0,06 vinila por mil átomos de carbono presentes na cadeia principal da dita 35 composição. De acordo com a presente invenção, os artigos moldados por injeção compreendem uma composição de polietileno compreendendo (1) menos que ou igual a 100 
 por cento em peso de unidades derivadas de etileno; e (2) menos que 15 por cento em peso de unidades derivadas de um ou mais comonômeros de (Alfa)olefina; sendo que a dita composição de polietileno tem uma densidade na faixa de 5 0,907 a 0,975 g/cm3, uma distribuição de peso molecular (Mw/Mn) na faixa de 1,70 a 3,62, um índice de fusão (I2) na faixa de 2 a 1000 g/lO minutos, uma distribuição de peso molecular (Mz/Mn) na faixa de menos que 2,5, insaturação vinílica de menos que 0,06 vinila por mil 10 átomos de carbono presentes na cadeia principal da dita composição. De acordo com a presente invenção, o processo para fabricar um artigo moldado por injeção compreende as etapas de: (a) selecionar uma composição de polietileno compreendendo (1) menos que ou igual a 100 por cento em peso de unidades derivadas de etileno; e (2) menos que 15 por cento em peso de unidades derivadas de um ou mais comonômeros de (Alfa)  olefina; sendo que a composição de polietileno tem uma densidade na faixa de 0,907 a 0,975 g/Cm3, uma distribuição de peso molecular (Mw/Mn) na faixa 20 de 1,70 a 3,62, um índice de fusão (I2) na faixa de 2 a 1000 g/lO minutos, uma distribuição de peso molecular (M2/Mw) na faixa de menos que 2,5, insaturação vinílica de menos que 0,06 vinila por mil átomos de carbono presentes na cadeia principal da dita composição; (b) moldar por injeção a dita composição de polietileno; e (C) formar assim o dito artigo moldado por injeção